【事件の表示】
　特許第６５８１２００号発明「静電容量型入力装置の電極保護膜用の組成物、静電容量型入力装置の電極保護膜、転写フィルム、積層体、静電容量型入力装置および画像表示装置。」の特許異議申立事件について、次のとおり決定する。
【結　論】
　特許第６５８１２００号の特許請求の範囲を訂正請求書に添付された訂正特許請求の範囲のとおり、訂正後の請求項〔１−２１〕について訂正することを認める。
　特許第６５８１２００号の請求項１、２、４、５及び７ないし２１に係る特許を維持する。
　特許第６５８１２００号の請求項３及び６に係る特許についての特許異議の申立てを却下する。
【理　由】
１　手続の経緯
　特許第６５８１２００号の請求項１〜２１に係る特許についての出願は、平成２８年９月２９日（優先権主張　平成２７年９月３０日）の出願であって、令和元年９月６日にその特許権の設定登録がされ、令和元年９月２５日に特許掲載公報が発行された。その後、その特許について、令和２年３月２４日に特許異議申立人（特許業務法人　朝日奈特許事務所）により特許異議の申立てがされ、当審は、令和２年６月３０日付けで取消理由を通知した。特許権者は、その指定期間内である令和２年９月３日に意見書の提出及び訂正の請求を行い、その訂正の請求に対して、特許異議申立人は、令和２年１２月１日に意見書を提出した。
２　訂正の適否についての判断
（１）訂正の内容
　本件訂正請求による訂正の内容は、以下のとおりである。なお、下線は、訂正により付加又は変更された箇所を示す。
ア　訂正事項１
　請求項１に、「但し、前記静電容量型人力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く」と記載されているのを、「但し、前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合
と、前記静電容量型入力装置の電極保護膜用の組成物が、芳香環を４つ以上有しかつ芳香環との結合を３つ以上有する４級炭素を有する多官能エポキシ化合物を含有する場合
イ　訂正事項２
　請求項２に「前記静電容量型入力装置の電極保護膜用の組成物を硬化した静電容量型入力装置の電極保護膜が、２３℃、相対湿度５０％の環境下の引っ張り試験において、破断伸び５％以上である、請求項１に記載の静電容量型入力装置の電極保護膜用の組成物。」と記載されているのを、独立形式に改め、「
（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む静電容量型入力装置の電極保護膜用の組成物であって、
　前記静電容量型入力装置の電極保護膜用の組成物を硬化した静電容鼠型入力装置の電極保護膜が、２３℃、相対湿度５０％の環境下の引っ張り試験において、破断伸びが５％以上である、静電容量型入力装置の電極保護膜用の組成物
；
但し、
　前記静電容量型入力装置の電極保護膜用の組成物が、エチレン性不飽和基及び２つ以上の水酸基を有するエポキシアクリレート化合物と、ジイソシアネート化合勿と、カルボキシル基を有するジオール化合勿との反応生成物であって、下記式（１）で表されるポリウレタン樹脂を含む場合を除く；
【化２】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。
ウ　訂正事項３
　請求項３を削除する。
エ　訂正事項４
　請求項４に「前記（ｂ１）重量平均分子量を重合性基の平均個数で割った値が２７０以上である光重合性化合物が、重量平均分子量を軍合性基の平均個数で割った値が３５０〜８００である光重合性化合物である、請求項１または２に記載の静電容量型入力装置の電極保護膜用の組成物。」とあるうち、請求項１を引用するものについて、独立形式に改め、「
（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含み、
　前記（ｂ１）重量平均分子量を重合性基の平均個数で割った値が２７０以上である光重合性化合物が、重量平均分子量を重合性基の平均個数で割った値が
５５０
；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
【化３】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。
オ　訂正事項５
　請求項５に「前記静電容量型入力装置の電極保護膜用の組成物の中で、すべての前記（ｂ）エチレン性不飽和基を有する光重合性化合物に対する、前記（ｂ１）重量平均分子星を重合性基の平均個数で割った値が２７０以上である光重合性化合物の割合が１０質量％以上である、請求項１〜４のいずれか一項に記載の静電容量型入力装置の電極保護膜用の組成物。」とあるうち、請求項１を引用するものについて、独立形式に改め、「
（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む静電容量型入力装置の電極保護膜用の組成物であって、
　前記（ｂ１）重量平均分子量を重合性基の平均個数で割った値が２７０以上である光重合性化合物が、重量平均分子量を重合性基の平均個数で割った値が３５０以上である光重合性化合物であり、
　前記静電容量型入力装置の電極保護膜用の組成物の中で、すべての前記（ｂ）エチレン性不飽和基を有する光重合性化合物に対する、前記重量平均分子量を重合性基の平均個数で割った値が
３５０
２１．６３
り、
　前記静電容量型人力装置の電極保護膜用の組成物の中で、全固形分に対する、前記重量平均分子量を重合性基の平均個数で割った値が３５０以上である光重合性化合物の割合が７．９２質量％以上である、
；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
【化４】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。
カ　訂正事項６
　請求項６を削除する。
キ　訂正事項７
　請求項７に「前記静電容量型入力装置の電極保護膜用の組成物の中で、全固形分に対する、前記（ｂ１）重量平均分子量を重合性基の平均個数で割った値が２７０以上である光重合性化合物の割合が５質量％以上である、請求項１〜６のいずれか一項に記載の静電容量型入力装置の電極保護膜用の組成物。」とあるうち、請求項１を引用するものについて、独立形式に改め、「
（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む静電容量型入力装置の電極保護膜用の組成物であって、
　前記静電容量型入力装置の電極保護膜用の組成物の中で、すべての前記（ｂ）エチレン性不飽和基を有する光重合性化合物に対する、前記（ｂ１）重量平均分子量を重合性基の平均個数で割った値が２７０以上である光重合性化合物の割合が４４．３８質量％以上であり、
　前記静電容量型入力装置の電極保護膜用の組成物の中で、全固形分に対する、前記（ｂ１）重量平均分子量を重合性基の平均個数で割った値が２７０以上である光重合性化合物の割合が
２１．４６
、静
；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
【化５】 
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。
ク　訂正事項８
　請求項９に「前記（ｄ）加熱により酸基またはアルコール性ヒドロキシ基と反応可能な化合物が、下記一般式（１）で表される構造を有する化合物である、請求項１〜８のいずれか一項に記載の静電容量型入力装置の電極保護膜用の組成物；
一般式（１）
【化２】
　前記一般式（１）中、Ｒ１〜Ｒ３は、それぞれ独立に１価の有機基を表す。」とあるうち、請求項１を引用するものについて、独立形式に改め、「
（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含み、
　前記（ｄ）加熱により酸基またはアルコール性ヒドロキシ基と反応可能な化合物が、下記一般式（１）で表される構造を有する化合物である
、
；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
一般式（１）
【化６】
　前記一般式（１）中、Ｒ１〜Ｒ３は、それぞれ独立に１価の有機基を表す；
【化７】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。
８、
ケ　訂正事項９
　請求項１０に「前記（ａ）バインダーポリマーが酸基を有する樹脂であり、前記（ｂ）エチレン性不飽和基を有する光重合性化合物のうち少なくとも１種類がカルボキシル基を含有する光重合性化合物である、請求項１〜９のいずれか一項に記載の静電容量型入力装置の電極保護膜用の組成物。」とあるうち、請求項１を引用するものについて、独立形式に改め、「
（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含み、
　前記（ａ）バインダーポリマーが酸基を有する樹脂であり、
　前記（ｂ）エチレン性不飽和基を有する光重合性化合物のうち少なくとも１種類がカルボキシル基を含有する光重合性化合物である
、静
；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
【化８】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。
８、
コ　訂正事項１０
　訂正事項１０は、請求項１７に「但し、前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く」と記載されているのを、「但し、前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合
と、前記静電容量型入力装置の電極保護膜用の組成物が、芳香環を４つ以上有しかつ芳香環との結合を３つ以上有する4級炭素を有するタ官能エポキシ化合物を含有する場合
　なお、本件訂正請求は、一群の請求項〔１−２１〕に対して請求されたものである。
（２）訂正の目的の適否、新規事項の有無、及び特許請求の範囲の拡張・変更の存否
ア　訂正事項１について
　訂正事項１は、請求項１、８、１１〜１６および１８〜２１に係る発明において、「前記静電容量型人力装置の電極保護膜用の組成物」から除かれるものとして、「前記静電容量型入力装置の電極保護膜用の組成物が、芳香環を４つ以上有しかつ芳香環との結合を３つ以上有する４級炭素を有する多官能エポキシ化合物を含有する場合」を付加するものであるから、特許請求の範囲の減縮を目的とするものである。
　また、訂正事項１は、願書に添付した明細書、特許請求の範囲又は図面（以下、「本件明細書等」という。）のすべての記載を総合することにより導かれる技術的事項との関係において新たな技術的事項を導入しないものであり、また、実質上特許請求の範囲を拡張し、又は変更するものではない。
　よって、訂正事項１による訂正は、特許法第１２０条の５第２項ただし書第１号に掲げる事項を目的とするものであり、かつ、同条第９項において準用する同法第１２６条第５項及び第６項の規定に適合する。
イ　訂正事項２について
　訂正事項２は、請求項１を引用する請求項２に係る発明を独立形式にするものであるから、他の請求項の記載を引用する請求項の記載を当該他の請求項の記載を引用しないものとすることを目的とするものである。
　また、訂正事項２は、本件明細書等のすべての記載を総合することにより導かれる技術的事項との関係において新たな技術的事項を導入しないものであり、また、実質上特許請求の範囲を拡張し、又は変更するものではない。
　よって、訂正事項２による訂正は、特許法第１２０条の５第２項ただし書第４号に掲げる事項を目的とするものであり、かつ、同条第９項において準用する同法第１２６条第５項及び第６項の規定に適合する。
ウ　訂正事項３について
　訂正事項３は、請求項を削除するものであるから、特許請求の範囲の減縮を目的とするものである。
　また、訂正事項３は、本件明細書等のすべての記載を総合することにより導かれる技術的事項との関係において新たな技術的事項を導入しないものであり、また、実質上特許請求の範囲を拡張し、又は変更するものではない。
　よって、訂正事項３による訂正は、特許法第１２０条の５第２項ただし書第１号に掲げる事項を目的とするものであり、かつ、同条第９項において準用する同法第１２６条第５項及び第６項の規定に適合する。
エ　訂正事項４について
　訂正事項４は、引用する請求項１又は２のうち請求項１を引用する請求項４に係る発明を独立形式にするとともに、「前記（ｂ１）重量平均分子量を重合性基の平均個数で割った値が２７０以上である光重合性化合物が、重量平均分子量を重合性基の平均個数で割った値」の範囲を「
３５０
５５０
　また、訂正事項４は、本件明細書等（特に、明細書の【００４０】、【表１】の材料−４、当該材料−４を使用する【表３】の実施例５及び実施例１０）のすべての記載を総合することにより導かれる技術的事項との関係において新たな技術的事項を導入しないものであり、また、実質上特許請求の範囲を拡張し、又は変更するものではない。
　これについて、特許異議申立人は、令和２年１２月１日に提出した意見書（以下、単に「申立人意見書」という。）の「（３−１−３）本件訂正発明４について」の項（第４〜６ページ）において、「本件訂正明細書のいずれにも、「エチレン性不飽和基あたりの重量平均分子量の値が５５０であるＵＡ−１２２Ｐ」を下限値として採用し得ることや、「エチレン性不飽和基あたりの重量平均分子量の値が８００であるＵＡ−１６０ＴＭ」を上限値として採用し得ることは開示も示唆もない。…したがって、上記訂正は、新規事項の追加に該当し、認められない。」と主張する。
　しかしながら、本件明細書等の【００１６】には、「破断伸びが４．８％以上であることが曲げ耐性の観点から好ましく、破断伸びが５％以上であることがより好ましく、破断伸びが５．１％以上であることが特に好ましい。」と記載されていることからすれば、「破断伸び」は大きい方がより好ましいといえ、本件明細書等の【表３】において、良好な実施例とされる実施例１ないし５及び７ないし１０において、「破断伸び」が最も大きい実施例５及び１０が、「破断伸び」の観点からすれば最も好ましい実施例といえるから、当該実施例５及び１０に基づいた訂正をすることは許される。また、当該実施例５及び１０に使用される「材料−４」は、ＵＡ−１２２Ｐ（エチレン性不飽和基あたりの重量平均分子量の値が５５０）およびＵＡ−１６０ＴＭ（エチレン性不飽和基あたりの重量平均分子量の値が８００）を併用するものであるから、実施例５及び１０のエチレン性不飽和基あたりの重量平均分子量の値は５５０〜８００の範囲となる。したがって、エチレン性不飽和基あたりの重量平均分子量の値の下限値を３５０から５５０と変更する訂正は、本件明細書等に記載された範囲内のものといえる。
　したがって、特許異議申立人の上記主張は採用しない。
　よって、訂正事項４による訂正は、特許法第１２０条の５第２項ただし書第１号及び第４号に掲げる事項を目的とするものであり、かつ、同条第９項において準用する同法第１２６条第５項及び第６項の規定に適合する。
オ　訂正事項５について
　訂正事項５は、引用する請求項１ないし４のうち請求項１を引用する請求項５に係る発明を独立形式にするとともに、「前記（ｂ１）重量平均分子量を重合性基の平均個数で割った値が２７０以上である光重合性化合物が、重量平均分子量を重合性基の平均個数で割った値が３５０以上である光重合性化合物であり、」及び「前記静電容量型人力装置の電極保護膜用の組成物の中で、全固形分に対する、前記重量平均分子量を重合性基の平均個数で割った値が３５０以上である光重合性化合物の割合が７．９２質量％以上である、静電容量型入力装置の電極保護膜用の組成物；」との事項を付加し、「前記（ｂ）エチレン性不飽和基を有する光重合性化合物に対する、前記重量平均分子量を重合性基の平均個数で割った値」に関する必要条件を「
２７０
３５０
１０
２１．６３
　また、訂正事項５は、本件明細書等（特に、明細書の【００３９】、【００４０】、【表１】の材料−１及び材料−２、これらを用いた【表３】の実施例１ないし実施例３、実施例７及び実施例８）のすべての記載を総合することにより導かれる技術的事項との関係において新たな技術的事項を導入しないものであり、また、実質上特許請求の範囲を拡張し、又は変更するものではない。
　これについて、特許異議申立人は、申立人意見書の「（３−１−４）本件訂正発明５について」の項（第７〜８ページ）において、「上記「２１．６３質量％」、「７．９２質量％」なる数値は、いずれも表１または表３の「材料−２」、「材料−１」の特性値から抽出した１点に過ぎない。これらの数値は、発明の詳細な説明において好適な数値などとして挙げられていることもなく、下限値または上限値としての臨界的な意義も見いだせない。したがって、上記訂正は、新規事項の追加に該当し、認められない。」と主張する。
　しかしながら、本件明細書等の【００４０】には、「（ｂ）エチレン性不飽和基を有する光重合性化合物が、（ｂ１−１）重量平均分子量を重合性基の平均個数で割った値が
３５０以上
２７０
３５０
１０
２１．６３
　したがって、特許異議申立人の上記主張は採用しない。
　よって、訂正事項５による訂正は、特許法第１２０条の５第２項ただし書第１号及び第４号に掲げる事項を目的とするものであり、かつ、同条第９項において準用する同法第１２６条第５項及び第６項の規定に適合する。
カ　訂正事項６について
　訂正事項６は、請求項を削除するものであるから、特許請求の範囲の減縮を目的とするものである。
　また、訂正事項６は、本件明細書等のすべての記載を総合することにより導かれる技術的事項との関係において新たな技術的事項を導入しないものであり、また、実質上特許請求の範囲を拡張し、又は変更するものではない。
　よって、訂正事項６による訂正は、特許法第１２０条の５第２項ただし書第１号に掲げる事項を目的とするものであり、かつ、同条第９項において準用する同法第１２６条第５項及び第６項の規定に適合する。
キ　訂正事項７について
　訂正事項７は、引用する請求項１ないし６のうち請求項１を引用する請求項７に係る発明を独立形式にするとともに、「前記静電容量型入力装置の電極保護膜用の組成物の中で、すべての前記（ｂ）エチレン性不飽和基を有する光重合性化合物に対する、前記（ｂ１）重量平均分子量を重合性基の平均個数で割った値が２７０以上である光重合性化合物の割合が４４．３８質量％以上であり、」との事項を付加し、「全固形分に対する、前記（ｂ１）重量平均分子量を重合性基の平均個数で割った値が２７０以上である光重合性化合物の割合」を「
５
２１．４６
　また、訂正事項７は、本件明細書等（特に、明細書の【００３９】、【表１】の材料−４、当該材料−４を使用する【表３】の実施例５及び実施例１０）のすべての記載を総合することにより導かれる技術的事項との関係において新たな技術的事項を導入しないものであり、また、実質上特許請求の範囲を拡張し、又は変更するものではない。
　これについて、特許異議申立人は、申立人意見書の「（３−１−５）本件訂正発明７について」の項（第８〜９ページ）において、「上記「４４．３８質量％」、「２１．４６質量％」なる数値は、いずれも表１または表３の「材料−４」の特性値から抽出した１点に過ぎない。これらの数値は、発明の詳細な説明において好適な数値などとして挙げられていることもなく、下限値または上限値としての臨界的な意義も見いだせない。したがって、上記訂正は、新規事項の追加に該当し、認められない。」と主張する。
　しかしながら、前記「エ　訂正事項４について」で述べたように、本件明細書等の【表３】において、「破断伸び」の観点からすれば最も好ましいといえる実施例５及び１０（材料−４）に基づいた訂正をすることは許され、かつ、実施例５及び１０における「前記（ｂ）エチレン性不飽和基を有する光重合性化合物に対する、前記（ｂ１）重量平均分子量を重合性基の平均個数で割った値が２７０以上である光重合性化合物の割合」は、「４４．３８」質量％であり、また、「全固形分に対する、前記（ｂ１）重量平均分子量を重合性基の平均個数で割った値が２７０以上である光重合性化合物の割合」は、「２１．４６」質量％である。そして、本件明細書等の【００３９】に記載の「すべての（ｂ）エチレン性不飽和基を有する光重合性化合物に対する、（ｂ１）重量平均分子量を重合性基の平均個数で割った値が２７０以上である光重合性化合物の割合が１０質量％以上であることが曲げ耐性を改善する観点から好ましく、１５質量％以上であることがより好ましく、２０質量％以上であることが特に好ましい。」及び「全固形分に対する、（ｂ１）重量平均分子量を重合性基の平均個数で割った値が２７０以上である光重合性化合物の割合が５質量％以上であることが曲げ耐性を改善する観点から好ましく、６質量％以上であることがより好ましく、７質量％以上であることが特に好ましい。」から、「前記（ｂ）エチレン性不飽和基を有する光重合性化合物に対する、前記（ｂ１）重量平均分子量を重合性基の平均個数で割った値が２７０以上である光重合性化合物の割合」及び「全固形分に対する、前記（ｂ１）重量平均分子量を重合性基の平均個数で割った値が２７０以上である光重合性化合物の割合」は大きい方が好ましいとの技術思想が読み取れる。そして、前記実施例５及び１０（材料−４）に基づいた発明を採用する場合は、その値である「４４．３８」質量％及び「２１．４６」質量％がそれぞれの下限値となる。
　したがって、特許異議申立人の上記主張は採用しない。
　よって、訂正事項７による訂正は、特許法第１２０条の５第２項ただし書第１号及び第４号に掲げる事項を目的とするものであり、かつ、同条第９項において準用する同法第１２６条第５項及び第６項の規定に適合する。
ク　訂正事項８について
　訂正事項８は、引用する請求項１ないし８のうち請求項１を引用する請求項９に係る発明を独立形式にするものであるから、他の請求項の記載を引用する請求項の記載を当該他の請求項の記載を引用しないものとすることを目的とするものである。
　また、訂正事項８は、本件明細書等のすべての記載を総合することにより導かれる技術的事項との関係において新たな技術的事項を導入しないものであり、また、実質上特許請求の範囲を拡張し、又は変更するものではない。
　よって、訂正事項８による訂正は、特許法第１２０条の５第２項ただし書第４号に掲げる事項を目的とするものであり、かつ、同条第９項において準用する同法第１２６条第５項及び第６項の規定に適合する。
ケ　訂正事項９について
　訂正事項９は、請求項１を引用する請求項１０に係る発明を独立形式にするものであるから、他の請求項の記載を引用する請求項の記載を当該他の請求項の記載を引用しないものとすることを目的とするものである。
　また、訂正事項９は、本件明細書等のすべての記載を総合することにより導かれる技術的事項との関係において新たな技術的事項を導入しないものであり、また、実質上特許請求の範囲を拡張し、又は変更するものではない。
　よって、訂正事項９による訂正は、特許法第１２０条の５第２項ただし書第４号に掲げる事項を目的とするものであり、かつ、同条第９項において準用する同法第１２６条第５項及び第６項の規定に適合する。
コ　訂正事項１０について
　訂正事項１０は、「前記静電容量型人力装置の電極保護膜用の組成物」から除かれるものとして、「前記静電容量型入力装置の電極保護膜用の組成物が、芳香環を４つ以上有しかつ芳香環との結合を３つ以上有する４級炭素を有する多官能エポキシ化合物を含有する場合」を付加するものであるから、特許請求の範囲の減縮を目的とするものである。
　また、訂正事項１０は、本件明細書等のすべての記載を総合することにより導かれる技術的事項との関係において新たな技術的事項を導入しないものであり、また、実質上特許請求の範囲を拡張し、又は変更するものではない。
　よって、訂正事項１０による訂正は、特許法第１２０条の５第２項ただし書第１号に掲げる事項を目的とするものであり、かつ、同条第９項において準用する同法第１２６条第５項及び第６項の規定に適合する。
（３）小括
　以上のとおりであるから、本件訂正請求による訂正は、特許法第１２０条の５第２項ただし書第１号及び第４号に掲げる事項を目的とするものであり、かつ、同条第９項において準用する同法第１２６条第５項及び第６項の規定に適合する。
　したがって、特許請求の範囲を、訂正請求書に添付された特許請求の範囲のとおり、訂正後の請求項〔１−２１〕について訂正することを認める。
３　訂正後の本件発明
　本件訂正請求により訂正された請求項１、２、４、５及び７ないし２１に係る発明（以下「本件発明１」…「本件発明２１」という。）は、訂正特許請求の範囲の請求項１、２、４、５及び７ないし２１に記載された次の事項により特定されるとおりのものである。
［本件発明１］
「　（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む、静電容量型入力装置の電極保護膜用の組成物；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合と、
　前記静電容量型入力装置の電極保護膜用の組成物が、芳香環を４つ以上有しかつ芳香環との結合を３つ以上有する４級炭素を有する多官能エポキシ化合物を含有する場合を除く：
【化１】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。」
［本件発明２］
「　（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む静電容量型入力装置の電極保護膜用の組成物であって、
　前記静電容量型入力装置の電極保護膜用の組成物を硬化した静電容量型入力装置の電極保護膜が、２３℃、相対湿度５０％の環境下の引っ張り試験において、破断伸びが５％以上である、静電容量型入力装置の電極保護膜用の組成物；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
【化２】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。」
［本件発明４］
「　（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含み、
　前記（ｂ１）重量平均分子量を重合性基の平均個数で割った値が２７０以上である光重合性化合物が、重量平均分子量を重合性基の平均個数で割った値が５５０〜８００である光重合性化合物である、静電容量型入力装置の電極保護膜用の組成物；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
【化３】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。」
［本件発明５］
「　（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む静電容量型入力装置の電極保護膜用の組成物であって、
　前記（ｂ１）重量平均分子量を重合性基の平均個数で割った値が２７０以上である光重合性化合物が、重量平均分子量を重合性基の平均個数で割った値が３５０以上である光重合性化合物であり、
　前記静電容量型入力装置の電極保護膜用の組成物の中で、すべての前記（ｂ）エチレン性不飽和基を有する光重合性化合物に対する、前記重量平均分子量を重合性基の平均個数で割った値が３５０以上である光重合性化合物の割合が２１．６３質量％以上であり、
　前記静電容量型人力装置の電極保護膜用の組成物の中で、全固形分に対する、前記重量平均分子量を重合性基の平均個数で割った値が３５０以上である光重合性化合物の割合が７．９２質量％以上である、静電容量型入力装置の電極保護膜用の組成物；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
【化４】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。」
［本件発明７］
「　（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む静電容量型入力装置の電極保護膜用の組成物であって、
　前記静電容量型入力装置の電極保護膜用の組成物の中で、すべての前記（ｂ）エチレン性不飽和基を有する光重合性化合物に対する、前記（ｂ１）重量平均分子量を重合性基の平均個数で割った値が２７０以上である光重合性化合物の割合が４４．３８質量％以上であり、
　前記静電容量型入力装置の電極保護膜用の組成物の中で、全固形分に対する、前記（ｂ１）重量平均分子量を重合性基の平均個数で割った値が２７０以上である光重合性化合物の割合が２１．４６質量％以上である、静電容量型入力装置の電極保護膜用の組成物；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
【化５】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。」
［本件発明８］
「　前記（ｄ）加熱により酸基またはアルコール性ヒドロキシ基と反応可能な化合物が、ブロックイソシアネートである、請求項１〜７のいずれか一項に記載の静電容量型入力装置の電極保護膜用の組成物。」
［本件発明９］
「　（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含み、
　前記（ｄ）加熱により酸基またはアルコール性ヒドロキシ基と反応可能な化合物が、下記一般式（１）で表される構造を有する化合物である、静電容量型入力装置の電極保護膜用の組成物；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
一般式（１）
【化６】      
　前記一般式（１）中、Ｒ１〜Ｒ３は、それぞれ独立に１価の有機基を表す；
【化７】     
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。」
［本件発明１０］
「　（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含み、
　前記（ａ）バインダーポリマーが酸基を有する樹脂であり、
　前記（ｂ）エチレン性不飽和基を有する光重合性化合物のうち少なくとも１種類がカルボキシル基を含有する光重合性化合物である、静電容量型入力装置の電極保護膜用の組成物；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
【化８】      
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。」
［本件発明１１］
「　前記静電容量型入力装置の、Ａｇを含む金属電極保護膜用の組成物である、請求項１〜１０のいずれか一項に記載の静電容量型入力装置の電極保護膜用の組成物。」
［本件発明１２］
「　前記静電容量型入力装置の、Ａｇ 細線を含む金属電極保護膜用の組成物である、請求項１〜１１のいずれか一項に記載の静電容量型人力装置の電極保護膜用の組成物。」
［本件発明１３］
「　請求項１〜１２のいずれか一項に記載の静電容量型入力装置の電極保護膜用の組成物から形成された、静電容量型入力装置の電極保護膜。」
［本件発明１４］
「　仮支持体と、請求項１〜１２のいずれか一項に記載の静電容量型入力装置の電極保護膜用の組成物を含む感光性樹脂層と、を有する転写フィルム。」
［本件発明１５］
「　請求項１４に記載の転写フィルムから、前記仮支持体が取り除かれた静電容量型入力装置の電極保護膜。」
［本件発明１６］
「　静電容贔型入力装置の電極を備える基板上に、請求項１３または１５に記載の静電容量型入力装置の電極保護膜、あるいは、請求項１４に記載の転写フィルムの前記感光性樹脂層を転写することにより形成された静電容量型入力装置の電極保護膜、を有する、積層体。」
［本件発明１７］
「　静電容量型入力装置の電極を備える基板と、
　前記基板の上に位置する感光性樹脂層とを有する積層体であって、
　前記感光性樹脂層が、（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　（ｂ）エチレン性不飽和基を有する光重合性化合物が、（ｂ１）重量平均分子量を重合性基の平均個数で割った値が２７０以上である光重合性化合物を含む、積層体；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合と、
　前記感光性樹脂層が、芳香環を４つ以上有しかつ芳香環との結合を３つ以上有する４級炭素を有する多官能エポキシ化合物を含有する場合
を除く；
【化９】       
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。」
［本件発明１８］
「　前記静電容量型入力装置の電極が、Ａｕ、Ａｇ、ＣｕおよびＡｌから選択される少なくとも１種類の金属、あるいは、Ａｕ、Ａｇ、ＣｕおよびＡｌから選択される少なくとも１種類の金属を含む合金を含む請求項１６または１７に記載の積層体。」
［本件発明１９］
「　前記感光性樹脂層が硬化された請求項１６〜１８のいずれか一項に記載の積層体。」
［本件発明２０］
「　請求項１６〜１９のいずれか一項に記載の積層体を含む、静電容量型入力装置。」
［本件発明２１］
「　請求項２０に記載の静電容量塑入力装置を有する、画像表示装置。」
４　取消理由通知に記載した取消理由について
（１）取消理由の概要
　訂正前の請求項１ないし２１に係る特許に対して、当審が令和２年６月３０日付けで特許権者に通知した取消理由の要旨は、次のとおりである。
ア　請求項１、３、４、８、１１ないし１３、１６、１７、１９ないし２１に係る発明は、甲第２号証（特開２０１３−７６８２１号公報）に記載された発明であるから、特許法第２９条第１項第３号の規定に違反してされたものであり、取り消されるべきものである。
イ　請求項１、３ないし８、１１ないし２１に係る発明は、甲第２号証に記載された発明に基いて、当業者が容易に発明することができたものである。よって、請求項１、３ないし８、１１ないし２１に係る特許は、特許法第２９条第２項の規定に違反してされたものであり、取り消されるべきものである。
（２）甲号証の記載
ア　甲第１号証
　甲第１号証（特開２０１０−１６０３００号公報）は、その【請求項１】〜【請求項３】、段落【０００１】、【０００７】、【００１３】〜【００１５】、【００１７】、【００８６】、【００９０】〜【００９２】、【０１４８】、【０１８３】、【０１８４】、【０１９３】、【０２３７】〜【０２３９】（特に、【表２】の実施例６と【表３】の実施例１４）の記載によれば、以下の発明（以下「甲１発明」という。）を開示していると認められる。（括弧内は、甲第１号証の対応する記載箇所を示す。以下の甲２ないし甲６発明についても同様。）
「　パターン加工時において、Ｓｉ原子を有しない無機物で構成される基板表面や素子表面との現像時接着性に優れたネガ型感光性樹脂組成物を提供することを目的して発明した、（【０００７】）
　ネガ型感光性樹脂組成物とそれを用いたタッチパネル用材料、タッチパネル保護膜およびタッチパネル絶縁膜であって、（【０００１】）
　前記ネガ型感光性樹脂組成物を硬化して得られる硬化膜は、タッチパネル保護膜、各種ハードコート剤等として用いられ、タッチパネルの方式としては、静電容量式等が挙げられ、静電容量式タッチパネルは特に高い硬度が求められることから、本発明の硬化膜を好適に用いることができ、（【０１４８】）
　前記ネガ型感光性樹脂組成物は、
　（Ａ）カルボキシル基および／またはフェノール性水酸基と、エチレン性不飽和二重結合基を有する重合体、
　（Ｂ）光ラジカル重合開始剤、および
　（Ｃ）水酸基を有する不飽和カルボン酸エステル残基を１分子中に３個以上有する化合物を含有することを特徴とするものであり、（【請求項１】）
　前記ネガ型感光性樹脂組成物は、前記（Ｃ）の化合物以外にさらに、（Ｄ）前記（Ａ）の重合体中のエチレン性不飽和二重結合とラジカル重合反応しうる化合物を含有してもよく、（【００８６】）
　前記（Ｃ）の化合物が、下記一般式（１）で表され、
【化１】
（上記一般式（１）中、Ｒ１およびＲ２は水酸基またはアルケニルカルボニルオキシ基を表し、いずれか一方は水酸基である。Ｒ３は炭素数１〜５の２価の有機基を表す。Ｒ４は炭素数６〜４０のｎ価の有機基を表す。ｎは３〜８の整数を表す。）（【請求項２】）
　前記一般式（１）中のＲ１およびＲ２におけるアルケニルカルボニルオキシ基がメタクリロイル基またはアクリロイル基であり、（【請求項３】）
　前記ネガ型感光性樹脂組成物は、さらに下記一般式（１１）で表されるイソシアヌレート化合物を含有してもよく、イソシアヌレート骨格部位が、Ｓｉ原子、（Ａ）の重合体や（Ｃ）の化合物と効率よく相互作用するため、Ｓｉ原子を有する基板であるガラス基板や、窒化ケイ素基板との熱処理後および薬品処理後の接着性が向上し、また、イソシアヌレート化合物を含有することにより、イソシアヌレート骨格由来の耐熱性に加えて、１分子中に適度な鎖長、個数の重合性基を有することから、より硬度の高い硬化膜を得ることができ、
【化９】
（【００９０】、【００９１】）
　上記一般式（１１）中、Ｒ１４〜Ｒ１６は同じでも異なってもよく、エチレン性不飽和二重結合基または下記一般式（１２）で表される基を表すものであり、
（【００９２】）
　合成例１７によって合成されたエポキシメタクリレート化合物（Ｅ−６）は、下記構造で表されるものであり、
　【化２６】
（【０１８３】、【０１８４］）
　合成例２１によって合成されたイミドシラン化合物（Ｉ−１）は、下記構造で表されるものであり、
　【化３１】
（【０１９３】、【０１９４】）
　実施例１〜２０は表２及び表３に示されたものであり、
【表２】
【表３】
　前記実施例６は、前記（Ｃ）の化合物として、前記エポキシメタクリレート（Ｅ−６）を１０．５重量％（固形分に対する重量％、以下同様。）、前記（Ｄ）の化合物として、テトラペンタエリスリトールデカアクリレートを２０．３重量％とＢＰＥＦＡを２０．３重量％含み、
　前記実施例１４は、前記イミドシラン化合物（Ｉ−１）を含むものである、（【０２３７】〜【０２３９】）
　ネガ型感光性樹脂組成物とそれを用いたタッチパネル用材料、タッチパネル保護膜およびタッチパネル絶縁膜。」
イ　甲第２号証
　甲第２号証（特開２０１３−７６８２１号公報）は、その【請求項１】、【請求項２】、段落【０００１】、【０００２】、【０００８】、【００３５】、【００４６】、【００７０】、【０１０３】ないし【０１０７】、【０１１２】、【０１１３】、【図１】、【図２】の記載によれば、以下の発明（以下「甲２発明」という。）を開示していると認められる。
「　高硬度、高透明、高耐熱であり、かつ下地金属の腐食を抑える高い耐湿熱性を備える硬化膜を与える、アルカリ現像可能なネガ型感光性樹脂組成物を提供することを課題して発明した、（【０００８】）
　ネガ型感光性樹脂組成物およびそれを用いた保護膜およびタッチパネル部材であって、（【０００１】）
　本発明のネガ型感光性樹脂組成物を硬化して得られる硬化膜は、タッチパネルの保護膜などの各種ハードコート膜の他、タッチセンサー用絶縁膜、液晶や有機ＥＬディスプレイのＴＦＴ用平坦化膜、金属配線保護膜、絶縁膜、反射防止膜、反射防止フィルム、光学フィルター、カラーフィルター用オーバーコート、柱材などに好適に用いられ、（【０１１３】）
　静電容量式のタッチパネルは特に高い硬度が求められることから、本発明の硬化膜を好適に用いることができ、（【００７０】）
　前記ネガ型感光性樹脂組成物は、（Ａ）カルボキシル基含有アクリル樹脂、（Ｂ）光重合開始剤、（Ｃ）多官能モノマー、（Ｄ）芳香環を４つ以上有しかつ芳香環との結合を３つ以上有する４級炭素を有する多官能エポキシ化合物、及び、（Ｅ）イソシアネート化合物を含有するネガ型感光性樹脂組成物であって、（【請求項１】、【請求項２】）
　前記ネガ型感光性樹脂組成物は、光照射により上記（Ｂ）光重合開始剤によって上記（Ｃ）多官能モノマーの重合が進行するものであり、多官能モノマーとは、分子中に少なくとも２つ以上のエチレン性不飽和二重結合を有する化合物をいい、特に限定するわけでないが、ラジカル重合のしやすい（メタ）アクリル基を有する多官能モノマーが好ましく、また、上記（Ｃ）多官能モノマーの二重結合当量は８０ｇ／ｍｏｌ以上、４００ｇ／ｍｏｌ以下であることが、感度、硬度の点から好ましく、（【００３５】）
　前記ネガ型感光性樹脂組成物は、上記（Ｅ）イソシアネート化合物を含有することで得られる硬化膜の耐湿熱性が向上し、該イソシアネート化合物は、ブロック化されたブロックイソシアネート化合物を含み、また、上記（Ｅ）イソシアネート化合物が（ｅ−１）イソシアネート基含有シラン化合物であることがより好ましく、前記（ｅ−１）イソシアネート基含有シラン化合物であることにより、様々な基板上での接着性が向上するものであり、（【００４６】）
　近年注目を浴びている静電容量式タッチパネルのセンサー基板は、ガラス上にＩＴＯ（Ｉｎｄiｕｍ　Ｔiｎ　Ｏｘiｄｅ）や金属（銀、モリブデン、アルミニウムなど）がパターニングされた配線を有し、その他、配線の交差部に絶縁膜、ＩＴＯおよび金属を保護する保護膜を有する構造が一般的であり、（【０００２】）
　実施例１７は、ガラス基板にＩＴＯによる透明電極２を形成し、透明電極２の上に前記ネガ型感光性樹脂組成物を用いて透明保護膜３を作製したタッチパネル部材である、（【０１０３】?【０１０７】、【０１１２】、【図１】、【図２】）
ネガ型感光性樹脂組成物およびそれを用いた保護膜およびタッチパネル部材。」
ウ　甲第３号証
　甲第３号証（特開２０１３−１００４１３号公報）は、その【請求項１】、【請求項４】〜【請求項７】、段落【０００１】、【０００６】、【００２３】の記載によれば、以下の発明（以下「甲３発明」という。）を開示していると認められる。
「　硬化性に優れ、硬化時の収縮が小さく、硬化物の透明性、基材との接着性かつ柔軟性に優れる光学透明接着剤を得ることが出来る紫外線硬化型樹脂組成物を提供することを目的とする、（【０００６】）
　光学基材の貼り合わせに有用な紫外線硬化型樹脂組成物、前記紫外線硬化型樹脂組成物に活性エネルギー線を照射して得られる硬化物、及び、前記紫外線硬化型樹脂組成物を用いてなるタッチパネルであって、（【０００１】、【請求項６】、【請求項７】）
　前記紫外線硬化型樹脂組成物は、
　重量平均分子量が１５００〜３００００である（メタ）アクリルポリマー（Ａ）、（メタ）アクリル当量が２００ｇ／ｅｑ．以上で２個以上のアクリロイル基を有する（メタ）アクリレート化合物（Ｂ）及び光重合開始剤（Ｃ）を含有し、（【請求項１】）
　組成物全体に対して、重量平均分子量が１５００〜３００００である（メタ）アクリルポリマー（Ａ）が７０〜９５重量％、（メタ）アクリル当量が２００ｇ／ｅｑ．以上で２個以上のアクリロイル基を有する（メタ）アクリレート化合物（Ｂ）が１０〜３０重量％及び光重合開始剤（Ｃ）が３〜１２重量％含有され、（【請求項４】）
　硬化収縮率が３．０％以下であり、（【請求項５】）
　本発明の特性を損なわない範囲で前記（Ｂ）以外の（メタ）アクリレート化合物（Ｄ）を含有することができ、前記（Ｂ）以外の（メタ）アクリレート化合物（Ｄ）としては、（メタ）アクリロイル基を１個以上有する（メタ）アクリレートを好適に使用することができ、（メタ）アクリレートとはメタクリレート又はアクリレートを意味し、その種類は特に限定されないが、（Ｄ−１）ウレタン（メタ）アクリレート、（Ｄ−２）エポキシ（メタ）アクリレート、（Ｄ−３）（メタ）アクリレートモノマー等を用いることができる、（【００２３】）
　紫外線硬化型樹脂組成物、硬化物及びタッチパネル。」
エ　甲第４号証
　甲第４号証（特開２０１３−３７２７２号公報）は、その段落【０００１】、【０００２】、【０００８】の記載によれば、以下の発明（以下「甲４発明」という。）を開示していると認められる。
「　レジストパターン形成後にベーク処理を施した場合であっても、金属基材への密着性に優れ、その結果、金属基材表面へのエッチング液の染み込みが少なくなく、且つ、レジスト剥離液に溶解性にも優れ、さらに、ベーク処理を施していても、レジストの折れも少ない感光性樹脂組成物及び該感光性樹脂組成物を使用してなる感光性フィルムを提供することを課題とする、（【０００８】）
　金属基材のエッチングや金属めっき等の金属加工を行う際にレジストとして使用される、感光性樹脂組成物及び感光性フィルムであって、（【０００１】、【０００２】）
　前記感光性樹脂組成物は、
　少なくとも（Ａ）アルカリ可溶性樹脂、（Ｂ）光重合開始剤、（Ｃ）アクリレートモノマーを含有し、（Ｃ）アクリレートモノマーに対して（Ｄ）メタクリレートモノマーの含有量が０〜５質量％であり、二重結合当量２５０以上のアクリレートモノマーの含有量が７０質量％以上であり、二重結合当量１５０以下のアクリレートモノマーの含有量が３０質量％以下である、（【請求項１】）
　感光性樹脂組成物及び感光性フィルム。」
オ　甲第５号証
　甲第５号証（国際公開第２０１４−０１０３４５号）は、その[請求項１]、[請求項６]、[請求項１０]、段落[0001]、[0007]の記載によれば、以下の発明（以下「甲５発明」という。）を開示していると認められる。
「　高硬度、高透明、高耐熱及び高耐薬品といった特性を損なうことなく、保存安定性にきわめて優れる、アルカリ現像可能な感光性樹脂組成物を提供することを目的とする、（[0007]）
　感光性樹脂組成物、及び、前記感光性樹脂組成物を硬化させてなる硬化膜を具備するタッチパネル部材であって、（[請求項１０]、[0001]、）
　前記感光性樹脂組成物は、
　（メタ）アクリル酸エステル（Ａ）と、不飽和基及び酸含有化合物（Ｂ）と、を共重合させた共重合体が有する一部の酸基に、エポキシ基含有不飽和化合物（Ｃ）を付加させた不飽和基含有樹脂（Ｄ）と、下記一般式（２１）で表される、（メタ）アクリル化合物（Ｅ）と、
［化１］
（式中、Ｒ１４、Ｒ１５及びＲ１６は、それぞれ独立して、水素原子又はメチル基を示し、Ｒ１７、Ｒ１８及びＲ１９は、炭素数１〜１０のアルキレン基、フェニレン基又はシクロヘキシル基を示す。）と、光重合開始剤（Ｆ）と、を含有し、（[請求項１]）。
　下記一般式（２２）、下記一般式（２３）及び下記一般式（２４）からなる群から選ばれる一般式で表される、カルボン酸を有する化合物（Ｉ）を含み、
[化６]
[化７]
[化８]
（各式中、Ｘは、それぞれ独立して、水素原子、炭素数１〜６のアルキル基、アクリロイル基又はメタアクリロイル基を示し、少なくとも一のＸは、アクリロイル基又はメタアクリロイル基であり、Ｙは、炭素数１〜１０のアルキレン基、一の不飽和結合を有する炭素数２〜６のアルキレン基、フェニレン基又はシクロヘキシル基を示し、Ｐは０〜６の整数を示す。）（[請求項６]）
　感光性樹脂組成物及びタッチパネル部材。」
カ　甲第６号証
　甲第６号証（特開第２０１３−４０７４号公報）は、その【請求項１】、【請求項３】、【請求項４】、段落【０００１】、【００１０】、【００１１】の記載によれば、以下の発明（以下「甲６発明」という。）を開示していると認められる。
「　金属で透明電極を形成する場合、電気伝導度に優れ、視認性が向上したメッシュ構造の透明電極を含む静電容量方式タッチパネルを提供することを目的とする、（【００１０】、【００１１】）
　静電容量方式タッチパネルであって、（【０００１】）
　第１の透明基板の一面に形成され、２Ｘの幅を有するパターニングされた線で囲まれた複数個の開口部を含むメッシュ構造の検出電極と、
　前記第１の透明基板の一面に対向するように位置する第２の透明基板の一面に形成され、前記検出電極に対応する領域は、２Ｘの幅を有するパターニングされた線で囲まれた複数個の開口部を含み、その他の領域は、Ｘの幅を有するパターニングされた線で囲まれた複数個の開口部を含むメッシュ構造の駆動電極と、
　を含み、（【請求項１】）。
　前記検出電極及び前記駆動電極が金属からなり、（【請求項３】）。
　前記金属が、銅（Ｃｕ）、アルミニウム（Ａｌ）、金（Ａｕ）、銀（Ａｇ）、ニッケル（Ｎｉ）またはクロム（Ｃｒ）であることを特徴とする、（【請求項４】）
　静電容量方式タッチパネル。」
（３）当審の判断
ア　本件発明１について
（ア）対比
　本件発明１と甲２発明とを対比する。
　甲２発明における「（Ａ）カルボキシル基含有アクリル樹脂」、「（Ｂ）光重合開始剤」はそれぞれ、本件発明１における「（ａ）バインダーポリマー」、「（ｃ）光重合開始剤」に相当する。
　また、甲２発明の「（Ｃ）多官能モノマー」は、「分子中に少なくとも２つ以上のエチレン性不飽和二重結合を有する化合物」であって、「エチレン性不飽和二重結合」を有することは、「エチレン性不飽和基を有する」ことに相当するから、本件発明１における「（ｂ）エチレン性不飽和基を有する光重合性化合物」に相当する。
　本件明細書等の【００４５】には、「（ｄ）加熱により酸基またはアルコール性ヒドロキシ基と反応可能な化合物としては、ブロックイソシアネートおよびエポキシ化合物を挙げることができる」と記載されていることから、本件発明１の「（ｄ）加熱により酸基またはアルコール性ヒドロキシ基と反応可能な化合物」には「ブロックイソシアネート」及び「エポキシ化合物」が含まれる。甲２発明に係る「ネガ型感光性樹脂組成物」は、「（Ｅ）イソシアネート化合物」を含有するものであり、「該イソシアネート化合物は、ブロック化されたブロックイソシアネート化合物を含」むものである。ここで、「ブロックイソシアネート化合物」は、「ブロックイソシアネート」に相当する。
　また、甲２発明の「（Ｄ）芳香環を４つ以上有しかつ芳香環との結合を３つ以上有する４級炭素を有する多官能エポキシ化合物」は、「エポキシ化合物」である。
　よって、甲２発明の「（Ｅ）ブロックイソシアネート化合物」又は「（Ｄ）」の「多官能エポキシ化合物」は、本件発明１の「（ｄ）加熱により酸基またはアルコール性ヒドロキシ基と反応可能な化合物」に相当する。
　本件発明１の「重量平均分子量」は、分子量分布を持たない単一化合物（モノマーを含む。）については、分子量と等しく、また、本件発明１の「重合性基の平均個数」は、分子量分布を持たない単一化合物（モノマーを含む。）については、重合性基の個数に等しい。
また、甲２発明の「二重結合当量が８０ｇ／ｍｏｌ以上、４００ｇ／ｍｏｌ以下である（Ｃ）多官能モノマー」において、「二重結合当量」は、分子量（ｇ／ｍｏｌ）を二重結合基の個数で割った値であり、二重結合基は、「重合性基」に相当し、また、「多官能モノマー」は、分子量分布を持たない単一化合物である。また、甲２発明は、「前記ネガ型感光性樹脂組成物は、光照射により上記（Ｂ）光重合開始剤によって上記（Ｃ）多官能モノマーの重合が進行するもの」であるから、（Ｃ）の「多官能モノマー」は、「光重合性化合物」に相当する。
　そうすると、甲２発明の「二重結合当量が８０ｇ／ｍｏｌ以上、４００ｇ／ｍｏｌ以下である（Ｃ）多官能モノマー」は、「重量平均分子量を重合性基の平均個数で割った値が８０以上、４００以下である光重合性化合物」といいかえることができる。そして、この「８０以上、４００以下」という範囲は、「２７０以上」である範囲を含んでいる。
　よって、甲２発明は、本件発明１の「（ｂ１）重量平均分子量を重合性基の平均個数で割った値が２７０以上である光重合性化合物」との構成を備えている。
　甲２発明は、「本発明のネガ型感光性樹脂組成物を硬化して得られる硬化膜は、タッチパネルの保護膜などの各種ハードコート膜の他、タッチセンサー用絶縁膜、液晶や有機ＥＬディスプレイのＴＦＴ用平坦化膜、金属配線保護膜、絶縁膜、反射防止膜、反射防止フィルム、光学フィルター、カラーフィルター用オーバーコート、柱材などに好適に用いられ、静電容量式のタッチパネルは特に高い硬度が求められることから、本発明の硬化膜を好適に用いることができ」るものであって、「実施例１７は、ガラス基板にＩＴＯによる透明電極２を形成し、透明電極２の上に前記ネガ型感光性樹脂組成物を用いて透明保護膜４を作製したタッチパネル部材」を含むことから、甲２発明に係る「ネガ型感光性樹脂組成物」は、「静電容量型入力装置の電極保護膜用の組成物」として使用され得るものである。
　また、甲２発明は、本件発明１の【化１】に示される化合物を必須の構成とするものではない。
（イ）一致点・相違点
　前記（ア）より、本件発明１と甲２発明とは、次の点において一致ないし相違する。
［一致点］
「　（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む、静電容量型入力装置の電極保護膜用の組成物；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く：
【化１】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。」
［相違点］
　本件発明１は、「前記静電容量型入力装置の電極保護膜用の組成物が、芳香環を４つ以上有しかつ芳香環との結合を３つ以上有する４級炭素を有する多官能エポキシ化合物を含有する場合」を除くものであるのに対し、甲２発明は、「（Ｄ）芳香環を４つ以上有しかつ芳香環との結合を３つ以上有する４級炭素を有する多官能エポキシ化合物」を有する点。
（ウ）相違点についての判断
　甲２発明は、「高硬度、高透明、高耐熱であり、かつ下地金属の腐食を抑える高い耐湿熱性を備える硬化膜を与える、アルカリ現像可能なネガ型感光性樹脂組成物を提供すること」との課題を解決するために「（Ｄ）芳香環を４つ以上有しかつ芳香環との結合を３つ以上有する４級炭素を有する多官能エポキシ化合物」を必須の構成として含むものである。
　したがって、当該「（Ｄ）芳香環を４つ以上有しかつ芳香環との結合を３つ以上有する４級炭素を有する多官能エポキシ化合物」を甲２発明の構成から除くことの動機付けはなく、むしろ、技術的に阻害されている。
　よって、当業者といえども、前記相違点に係る本件発明１の構成を容易に想到し得たものではない。
（エ）特許異議申立人の意見について
　特許異議申立人は、申立人意見書の「（３−１−１）本件訂正発明１について」（第２〜３ページ）において、「形式的に重複箇所のみを排除する訂正を行っただけの本件訂正発明１は、甲２発明とのわずかな相違が認められるのみであり、上記審査基準に示されているような「引用発明と技術的思想としては顕著に異なり本来進歩性を有する」発明でもなく、依然として甲第２号証を主たる証拠として進歩性がない。」と主張するが、前記（ウ）で述べたように、甲２発明は「（Ｄ）芳香環を４つ以上有しかつ芳香環との結合を３つ以上有する４級炭素を有する多官能エポキシ化合物」を必須の構成とするものであるから、本件発明１と甲２発明との相違がわずかなものということはできない。
　よって、上記特許異議申立人の主張は採用しない。
　以上から、本件発明１は、甲２発明ではなく、また、当業者が甲２発明に基いて容易に発明をすることができたものではない。
イ　本件発明４について
（ア）対比・判断
　本件発明４と甲２発明とを対すると、両者は以下の点において一致ないし相違する。
［一致点］
「　（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む、静電容量型入力装置の電極保護膜用の組成物；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
【化３】       
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。」
［相違点］
　「前記（ｂ１）重量平均分子量を重合性基の平均個数で割った値が２７０以上である光重合性化合物が、重量平均分子量を重合性基の平均個数で割った値」が、本件発明４は、「５５０〜８００」であるのに対し、甲２発明は、「８０以上、４００以下」（８０〜４００）である点。
　当該相違点について検討するに、当該相違点に係る本件発明４の構成は、本件特許に係る優先日におけるこの技術分野の技術常識ないし周知技術とはいえないから、甲２発明に基いて当業者が容易に想到し得たものではない。
（イ）特許異議申立人の意見について
　特許異議申立人は、申立人意見書の「（３−１−３）本件訂正発明４について」（第４〜６ページ）において、「すなわち、甲第２号証には、「（ｃ）多官能モノマーの二重結合当量は８０ｇ／ｍｏｌ以上、４００ｇ／ｍｏｌ以下であることが、感度、硬度の点から好ましい」（［００３５］）と開示されているが、ここでいう二重結合当量の範囲は、あくまで好ましい範囲である。そのため、解決すべき課題の程度に応じて、当業者は、甲２発明における二重結合当量の範囲を適宜調整することにより、本件訂正発明４の範囲に含まれるよう設計変更し得る。」と主張するが、甲２発明は、「高硬度、高透明、高耐熱であり、かつ下地金属の腐食を抑える高い耐湿熱性を備える硬化膜を与える、アルカリ現像可能なネガ型感光性樹脂組成物を提供すること」を課題とするものであることからすれば、「高硬度」等に反する、二重結合当量を大きくする設計変更をすることが当業者にとって容易であるとはいえない。
　よって、上記特許異議申立人の主張は採用しない。
　以上から、本件発明４は、甲２発明ではなく、また、当業者が甲２発明に基いて容易に発明をすることができたものではない。
ウ　本件発明５について
　本件発明５と甲２発明とを対すると、両者は以下の点において一致ないし相違する。
［一致点］
「　（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む静電容量型入力装置の電極保護膜用の組成物であって、
　前記（ｂ１）重量平均分子量を重合性基の平均個数で割った値が２７０以上である光重合性化合物が、重量平均分子量を重合性基の平均個数で割った値が３５０以上である光重合性化合物である、静電容量型入力装置の電極保護膜用の組成物；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
【化４】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。」
［相違点］
　本件発明５は、「前記静電容量型入力装置の電極保護膜用の組成物の中で、すべての前記（ｂ）エチレン性不飽和基を有する光重合性化合物に対する、前記重量平均分子量を重合性基の平均個数で割った値が３５０以上である光重合性化合物の割合が２１．６３質量％以上であり、前記静電容量型人力装置の電極保護膜用の組成物の中で、全固形分に対する、前記重量平均分子量を重合性基の平均個数で割った値が３５０以上である光重合性化合物の割合が７．９２質量％以上である」との構成を備えるのに対し、甲２発明は、当該構成について特定するものではない点。
　当該相違点について検討するに、本件発明５において、光重合性化合物の割合の下限値を示す「２１．６３」質量％及び「７．９２」質量％は、本件明細書等に記載された具体例に基いて設定されたものであるから、臨界的異議を有するものである。
　そして、このような下限値を設定することは、本件特許に係る優先日におけるこの技術分野の技術常識ないし周知技術ではないから、当業者が、甲２発明に基いて、当該相違点に係る本件発明５の構成を容易に想到することができたとはいえない。
　よって、本件発明５は、甲２発明に基いて当業者が容易に発明をすることができたものではない。
エ　本件発明７について
　本件発明７と甲２発明とを対すると、両者は以下の点において一致ないし相違する。
［一致点］
「　（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む静電容量型入力装置の電極保護膜用の組成物である、静電容量型入力装置の電極保護膜用の組成物；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
【化５】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。」
［相違点］
　本件発明７は、「前記静電容量型入力装置の電極保護膜用の組成物の中で、すべての前記（ｂ）エチレン性不飽和基を有する光重合性化合物に対する、前記（ｂ１）重量平均分子量を重合性基の平均個数で割った値が２７０以上である光重合性化合物の割合が４４．３８質量％以上であり、前記静電容量型入力装置の電極保護膜用の組成物の中で、全固形分に対する、前記（ｂ１）重量平均分子量を重合性基の平均個数で割った値が２７０以上である光重合性化合物の割合が２１．４６質量％以上である」との構成を備えるのに対し、甲２発明は、当該構成について特定するものではない点。
　当該相違点について検討するに、本件発明７において、光重合性化合物の割合の下限値を示す「４４．３８」質量％及び「２１．４６」質量％は、本件明細書等に記載された具体例に基いて設定されたものであるから、臨界的異議を有するものである。
　そして、このような下限値を設定することは、本件特許に係る優先日におけるこの技術分野の技術常識ないし周知技術ではないから、当業者が、甲２発明に基いて、当該相違点に係る本件発明７の構成を容易に想到することができたとはいえない。
　よって、本件発明７は、当業者が甲２発明に基いて容易に発明をすることができたものではない。
オ　本件発明８について
　本件発明８は、本件発明１ないし７のいずれかの構成をすべて含むものであるから、前記アないしエより、甲２発明ではなく、また、当業者が甲２発明に基いて容易に発明をすることができたものではない。
カ　本件発明１１ないし１６について
　本件発明１１ないし１６は、本件発明１ないし１０のいずれかの構成をすべて含むものであるから、本件発明１ないし１０と同様に、甲２発明ではなく、また、当業者が甲２発明に基いて容易に発明をすることができたものではない。
キ　本件発明１７について
　本件発明１７は、本件発明１の構成をすべて含む「積層体」であるから、本件発明１と同様に、甲２発明ではなく、また、当業者が甲２発明に基いて容易に発明をすることができたものではない。
ク　本件発明１８ないし２１について
　本件発明１８ないし２１は、本件発明１６又は１７の構成をすべて含むものであるから、本件発明１６及び１７と同様に、甲２発明ではなく、また、当業者が甲２発明に基いて容易に発明をすることができたものではない。
５　取消理由通知において採用しなかった特許異議申立理由について
（１）特許異議申立理由の概要
　特許異議申立書の全趣旨からみて、特許異議申立人は、訂正前の特許請求の範囲に関し、取消理由通知で通知したもの
以外
ア　請求項１に係る発明に対して
　・甲１に基づく新規性欠如
　・甲２と周知技術（甲１、甲２）に基づく進歩性欠如
イ　請求項２に係る発明に対して
　・甲１と甲３とに基づく進歩性欠如
　・甲２と甲３とに基づく進歩性欠如
　・甲３と周知技術（甲１、甲２）に基づく進歩性欠如
ウ　請求項４に係る発明に対して
　・甲２と周知技術（甲４）に基づく進歩性欠如
　・甲３と周知技術（甲１、甲２、甲４）に基づく進歩性欠如
エ　請求項５に係る発明に対して
　・甲１に基づく新規性欠如及び進歩性欠如
　・甲２と周知技術（甲１、甲３）に基づく進歩性欠如
　・甲３と周知技術（甲１、甲２）に基づく進歩性欠如
オ　請求項７に係る発明に対して
　・甲１に基づく新規性欠如及び進歩性欠如
　・甲２と甲１に基づく進歩性欠如
　・甲３と周知技術（甲１、甲２）に基づく進歩性欠如
カ　請求項８に係る発明に対して
　・なし
キ　請求項９に係る発明に対して
　・甲１に基づく新規性欠如及び進歩性欠如
　・甲１と周知技術（甲５）に基づく進歩性欠如
ク　請求項１０に係る発明に対して
　・甲１と甲５に基づく進歩性欠如
　・甲２と甲５に基づく進歩性欠如
ケ　請求項１１に係る発明に対して
　・甲２と周知技術（甲２）に基づく進歩性欠如
コ　請求項１２に係る発明に対して
　・甲２と周知技術（甲２）に基づく進歩性欠如
サ　請求項１３に係る発明に対して
　・甲１に基づく新規性欠如及び進歩性欠如
シ　請求項１４に係る発明に対して
　・なし
ス　請求項１５に係る発明に対して
　・なし
セ　請求項１６に係る発明に対して
　・甲１に基づく新規性欠如及び進歩性欠如
ソ　請求項１７に係る発明に対して
　・甲１と甲２に基づく進歩性欠如
　・甲３と甲２に基づく進歩性欠如
タ　請求項１８に係る発明に対して
　・甲１と周知技術（甲６）に基づく進歩性欠如
　・甲２と周知技術（甲６）に基づく進歩性欠如
チ　請求項１９に係る発明に対して
　・甲１と周知技術（甲５）に基づく進歩性欠如
ツ　請求項２０に係る発明に対して
　・甲１と甲３に基づく進歩性欠如
　・甲２と甲３に基づく進歩性欠如
　・甲３と周知技術（甲１、甲２）に基づく進歩性欠如
テ　請求項２１に係る発明に対して
　・甲１と甲３に基づく進歩性欠如
　・甲２と甲３に基づく進歩性欠如
（２）各理由について
ア　本件発明１について
（ア）甲１に基づく新規性欠如について
　本件発明１と甲１発明とを対比すると、甲１発明の「
実施例１４
　また、甲１発明の「
実施例６
　また、甲１発明において、「実施例１４」と「実施例６」とは異なる実施例であり、「実施例１４」の「イミドシラン化合物（Ｉ−１）」と「実施例６」の「エポキシメタクリレート（Ｅ−６）」を組み合わせた実施例については記載も示唆もない。
　したがって、本件発明１と甲１発明とは、甲１発明が、本件発明１の「（ｄ）加熱により酸基またはアルコール性ヒドロキシ基と反応可能な化合物」又は「前記（ｂ）エチレン性不飽和基を有する光重合性化合物が、（ｂ１）重量平均分子量を重合性基の平均個数で割った値が２７０以上である光重合性化合物を含む」のいずれか一方を備えない点において相違する。
　当該相違点について検討するに、甲１発明において、相違点に対応する各構成を組み合わせる動機付けはなく、かつ、仮に組み合わせた場合に、甲１発明の「パターン加工時において、Ｓｉ原子を有しない無機物で構成される基板表面や素子表面との現像時接着性に優れたネガ型感光性樹脂組成物」との課題を解決できることは、本件特許に係る優先日の技術常識を参酌しても自明ということはできない。
　よって、本件発明１は、甲１発明ではなく、また、当業者が甲１発明に基いて容易に発明をすることができたものではない。
（イ）甲２と周知技術（甲１、甲２）に基づく進歩性欠如
　前記４（３）アの（ウ）及び（エ）で述べたように、甲２発明において、「高硬度、高透明、高耐熱であり、かつ下地金属の腐食を抑える高い耐湿熱性を備える硬化膜を与える、アルカリ現像可能なネガ型感光性樹脂組成物を提供すること」との課題を解決するための必須の構成である「（Ｄ）芳香環を４つ以上有しかつ芳香環との結合を３つ以上有する４級炭素を有する多官能エポキシ化合物」を甲２発明の構成から除くことには技術的な阻害要因があるため、甲１、甲２に記載の周知技術を参酌しても、当業者といえども本件発明１の構成を容易に想到することはできない。
　よって、本件発明１は、当業者が甲２発明に基いて甲１、甲２に記載の周知技術を参酌することにより容易に発明をすることができたものではない。
イ　本件発明２について
（ア）甲１と甲３とに基づく進歩性欠如
　本件発明２と甲１発明とを対比すると、前記ア（ア）で述べた相違点に加え、甲１発明が、本件発明２の「前記静電容量型入力装置の電極保護膜用の組成物を硬化した静電容量型入力装置の電極保護膜が、２３℃、相対湿度５０％の環境下の引っ張り試験において、破断伸びが５％以上である」との構成を備えない点において相違する。
　甲３発明は、前記「前記静電容量型入力装置の電極保護膜用の組成物を硬化した静電容量型入力装置の電極保護膜が、２３℃、相対湿度５０％の環境下の引っ張り試験において、破断伸びが５％以上である」に相当する構成を備えないし、甲３発明の「硬化収縮率が３．０％以下であり」等の構成から自明ともいえない。
　よって、甲１発明に甲３発明を適用しても、本件発明２には到達しない。
　仮に、甲３発明が、前記「前記静電容量型入力装置の電極保護膜用の組成物を硬化した静電容量型入力装置の電極保護膜が、２３℃、相対湿度５０％の環境下の引っ張り試験において、破断伸びが５％以上である」との構成を備えるとしても、甲１発明は、「パターン加工時において、
Ｓｉ原子を有しない無機物で構成される基板表面や素子表面との現像時接着性
ネガ型感光性樹脂組成物
光学透明接着剤
紫外線硬化型樹脂組成物
　よって、本件発明２は、当業者が、甲１発明と甲３発明に基いて容易に発明をすることができたものではない。
（イ）甲２と甲３とに基づく進歩性欠如
　本件発明２と甲２発明とを対比すると、甲２発明が、本件発明２の「前記静電容量型入力装置の電極保護膜用の組成物を硬化した静電容量型入力装置の電極保護膜が、２３℃、相対湿度５０％の環境下の引っ張り試験において、破断伸びが５％以上である」との構成を備えない点において相違する。
　甲３発明は、前記「前記静電容量型入力装置の電極保護膜用の組成物を硬化した静電容量型入力装置の電極保護膜が、２３℃、相対湿度５０％の環境下の引っ張り試験において、破断伸びが５％以上である」に相当する構成を備えないし、甲３発明の「硬化収縮率が３．０％以下であり」等の構成から自明ともいえない。
　よって、甲２発明に甲３発明を適用しても、本件発明２には到達しない。
　仮に、甲３発明が、前記「前記静電容量型入力装置の電極保護膜用の組成物を硬化した静電容量型入力装置の電極保護膜が、２３℃、相対湿度５０％の環境下の引っ張り試験において、破断伸びが５％以上である」との構成を備えるとしても、甲２発明は、「高硬度、高透明、高耐熱であり、かつ
下地金属の腐食を抑える高い耐湿熱性を備える硬化膜
ネガ型感光性樹脂組成物
光学透明接着剤
紫外線硬化型樹脂組成物
　よって、本件発明２は、当業者が、甲２発明と甲３発明に基いて容易に発明をすることができたものではない。
（ウ）甲３と周知技術（甲１、甲２）に基づく進歩性欠如
　前記（ア）及び（イ）で述べたように、甲３発明は、少なくとも本件発明２の「前記静電容量型入力装置の電極保護膜用の組成物を硬化した静電容量型入力装置の電極保護膜が、２３℃、相対湿度５０％の環境下の引っ張り試験において、破断伸びが５％以上である」に相当する構成を備えないし、甲３発明の「硬化収縮率が３．０％以下であり」等の構成から自明ともいえない。
　また、甲３発明と、甲１発明及び甲２発明とは課題が異なるから、仮に、甲１発明又は甲２発明から何らかの周知技術が抽出できるとしても、甲３発明に当該周知技術を適用する動機付けが存在しない。
　したがって、本件発明３は、当業者が、甲３発明に基いて甲１発明又は甲２発明を参酌することにより容易に発明をすることができたものではない。
ウ　本件発明４について
（ア）甲２と周知技術（甲４）に基づく進歩性欠如
　甲４発明は、「レジストパターン形成後にベーク処理を施した場合であっても、金属基材への密着性に優れ、その結果、金属基材表面へのエッチング液の染み込みが少なくなく、且つ、レジスト剥離液に溶解性にも優れ、さらに、ベーク処理を施していても、レジストの折れも少ない感光性樹脂組成物及び該感光性樹脂組成物を使用してなる感光性フィルムを提供すること」を課題とするものであって、甲２発明の課題とは異なるものである。
　よって、仮に甲４発明が周知技術であるとしても、甲２発明とは課題が異なる周知技術を適用する動機付けが存在しない。
　したがって、本件発明４は、当業者が、甲２発明に基いて甲４発明を参酌することにより容易に発明をすることができたものではない。
（イ）甲３と周知技術（甲１、甲２、甲４）に基づく進歩性欠如
　本件発明４と甲３発明とを対比すると、本件発明４は、「前記（ｂ１）重量平均分子量を重合性基の平均個数で割った値が２７０以上である光重合性化合物が、重量平均分子量を重合性基の平均個数で割った値が
５５０〜８００
２００ｇ／ｅｑ．以上
　甲４発明は、「二重結合当量２５０以上のアクリレートモノマーの含有量が７０質量％以上」との構成を備えるものの、当該構成は、前記相違点に係る本件発明４の構成には相当しないし、甲第４号証の記載及び本件特許に係る優先日の技術常識から自明なものでもない。
　また、甲４発明は、「レジストパターン形成後にベーク処理を施した場合であっても、金属基材への密着性に優れ、その結果、金属基材表面へのエッチング液の染み込みが少なくなく、且つ、レジスト剥離液に溶解性にも優れ、さらに、ベーク処理を施していても、レジストの折れも少ない感光性樹脂組成物及び該感光性樹脂組成物を使用してなる感光性フィルムを提供すること」を課題とするものであるから、甲３発明とは課題も対象物も異なる。
　甲３発明の課題が、甲１発明及び甲２発明とは異なることは前述したとおりである。
　よって、本件発明４は、当業者が甲３発明に基いて甲１発明、甲２発明及び甲４発明を参酌することにより容易に発明をすることができたものではない。
エ　本件発明５について
（ア）甲１に基づく新規性欠如及び進歩性欠如
　本件発明５と甲１発明とは、少なくとも、甲１発明が、本件発明５の「（ｄ）加熱により酸基またはアルコール性ヒドロキシ基と反応可能な化合物」及び／又は「前記（ｂ１）重量平均分子量を重合性基の平均個数で割った値が２７０以上である光重合性化合物が、重量平均分子量を重合性基の平均個数で割った値が３５０以上である光重合性化合物であり」を備えない点において相違する。
　また、甲１発明において、「実施例１４」の「イミドシラン化合物（Ｉ−１）」と「実施例６」の「エポキシメタクリレート（Ｅ−６）」を組み合わせた上で、「エポキシメタクリレート（Ｅ−６）」（二重結合当量３０２．３６）に替えて、二重結合当量が３５０以上のものを用いるようにする動機付けは存在しない。
　よって、本件発明５は、甲１発明ではなく、また、当業者が甲１発明に基いて容易に発明をすることができたものではない。
（イ）甲２と周知技術（甲１、甲３）に基づく進歩性欠如
　甲２発明に、課題ないし技術分野が異なる甲１発明又は甲３発明に係る周知技術を適用する動機付けは存在しない。
　よって、本件発明５は、当業者が甲２発明に基いて甲１発明及び甲３発明を参酌することにより容易に発明をすることができたものではない。
（ウ）甲３と周知技術（甲１、甲２）に基づく進歩性欠如
　甲３発明に、課題ないし技術分野が異なる甲１発明又は甲２発明に係る周知技術を適用する動機付けは存在しない。
　よって、本件発明５は、当業者が甲３発明に基いて甲１発明及び甲２発明を参酌することにより容易に発明をすることができたものではない。
オ　本件発明７について
（ア）甲１に基づく新規性欠如及び進歩性欠如
　本件発明７と甲１発明とは、少なくとも、甲１発明が、本件発明７の「（ｄ）加熱により酸基またはアルコール性ヒドロキシ基と反応可能な化合物」又は「前記（ｂ）エチレン性不飽和基を有する光重合性化合物が、（ｂ１）重量平均分子量を重合性基の平均個数で割った値が２７０以上である光重合性化合物を含む」のいずれか一方を備えない点において相違する。
　また、甲１発明において、「実施例１４」の「イミドシラン化合物（Ｉ−１）」と「実施例６」の「エポキシメタクリレート（Ｅ−６）」を組み合わせる動機付けは存在しない。
　よって、本件発明７は、甲１発明ではなく、また、当業者が甲１発明に基いて容易に発明をすることができたものではない。
（イ）甲２と甲１に基づく進歩性欠如
　甲２発明に、課題ないし技術分野が異なる甲１発明を適用する動機付けは存在しない。
　よって、本件発明７は、当業者が甲２発明及び甲１発明に基いて容易に発明をすることができたものではない。
（ウ）甲３と周知技術（甲１、甲２）に基づく進歩性欠如
　甲３発明に、課題ないし技術分野が異なる甲１発明又は甲２発明に係る周知技術を適用する動機付けは存在しない。
　よって、本件発明７は、当業者が甲３発明に基いて甲１発明及び甲２発明を参酌することにより容易に発明をすることができたものではない。
カ　本件発明９について
（ア）甲１に基づく新規性欠如及び進歩性欠如
　本件発明９と甲１発明とは、少なくとも、甲１発明が、本件発明９の「（ｄ）加熱により酸基またはアルコール性ヒドロキシ基と反応可能な化合物」又は「前記（ｂ）エチレン性不飽和基を有する光重合性化合物が、（ｂ１）重量平均分子量を重合性基の平均個数で割った値が２７０以上である光重合性化合物を含む」のいずれか一方を備えない点において相違する。
　また、甲１発明において、「実施例１４」の「イミドシラン化合物（Ｉ−１）」と「実施例６」の「エポキシメタクリレート（Ｅ−６）」を組み合わせる動機付けは存在しない。
　よって、本件発明９は、甲１発明ではなく、また、当業者が甲１発明に基いて容易に発明をすることができたものではない。
（イ）甲１と周知技術（甲５）に基づく進歩性欠如
　甲５発明は、前記（ア）で述べた相違点に係る本件発明９の構成を備えない。
　よって、甲１発明と甲５発明とを組み合わせても本件発明９には到達しない。
　したがって、本件発明９は、当業者が甲１発明に基いて甲５発明に係る周知技術を参酌することにより容易に発明をすることができたものではない。
キ　本件発明１０について
（ア）甲１と甲５に基づく進歩性欠如
　本件発明１０と甲１発明とは、少なくとも、甲１発明が、本件発明１０の「（ｄ）加熱により酸基またはアルコール性ヒドロキシ基と反応可能な化合物」又は「前記（ｂ）エチレン性不飽和基を有する光重合性化合物が、（ｂ１）重量平均分子量を重合性基の平均個数で割った値が２７０以上である光重合性化合物を含む」のいずれか一方を備えない点において相違する。
　甲５発明は、上記相違点に係る本件発明１０の構成を備えないから、甲１発明に甲５発明を適用しても本件発明１０に到達しない。
　よって、本件発明１０は、当業者が甲１発明と甲５発明に基いて容易に発明をすることができたものではない。
（イ）甲２と甲５に基づく進歩性欠如
　甲２発明の「（Ａ）カルボキシル基含有アクリル樹脂」は、本件発明１０の「前記（ａ）バインダーポリマーが酸基を有する樹脂」に相当する。
　一方、本件発明１０と甲２発明とは、本件発明１０が、「前記（ｂ）エチレン性不飽和基を有する光重合性化合物のうち少なくとも１種類がカルボキシル基を含有する光重合性化合物である」との構成を備えるのに対し、甲２発明は、当該構成について特定するものではない点において相違する。
　甲５発明は、「高硬度、高透明、高耐熱及び高耐薬品といった特性を損なうことなく、
保存安定性にきわめて優れる
下地金属の腐食を抑える高い耐湿熱性を備える硬化膜
　よって、甲２発明に甲５発明を適用することには阻害要因がある。
　したがって、本件発明１０は、当業者が甲２発明と甲５発明に基いて容易に発明をすることができたものではない。
ク　本件発明１１ないし１３及び１６について
　本件発明１１ないし１３及び１６は、本件発明１ないし１０のいずれかを引用するものであるから、本件発明１３及び１６は、甲１発明ではなく、また、本件発明１１ないし１３及び１６は、当業者が甲１発明又は甲２発明に基いて周知技術を参酌することにより容易に発明をすることができたものではない。
ケ　本件発明１７について
（ア）甲１と甲２に基づく進歩性欠如
　本件発明１７と甲１発明とは、少なくとも、甲１発明が、本件発明１７の「（ｄ）加熱により酸基またはアルコール性ヒドロキシ基と反応可能な化合物」又は「前記（ｂ）エチレン性不飽和基を有する光重合性化合物が、（ｂ１）重量平均分子量を重合性基の平均個数で割った値が２７０以上である光重合性化合物を含む」のいずれか一方を備えない点において相違する。
　甲１発明と甲２発明とは課題が異なるから、甲１発明に甲２発明を組み合わせる動機付けは存在しない。
　よって、本件発明１７は、当業者が甲１発明と甲２発明に基いて容易に発明をすることができたものではない。
（イ）甲３と甲２に基づく進歩性欠如
　本件発明１７と甲３発明とを対比すると、本件発明１７は、「静電容量型入力装置の電極を備える基板」「を有する積層体」との構成を備えるのに対し、甲３発明は、「硬化性に優れ、硬化時の収縮が小さく、硬化物の透明性、基材との接着性かつ柔軟性に優れる光学透明接着剤を得ることが出来る
紫外線硬化型樹脂組成物
　また、甲２発明は、「
ネガ型感光性樹脂組成物
下地金属の腐食を抑える高い耐湿熱性を備える硬化膜
ネガ型感光性樹脂組成物
　よって、甲３発明と甲２発明とは課題ないし技術分野が異なるから、甲３発明に甲２発明を適用する動機付けが存在しない。
　したがって、本件発明１７は、当業者が甲３発明及び甲２発明に基づいて容易に発明をすることができたものではない。
コ　本件発明１８ないし２１について
　本件発明１８ないし２１は、本件発明１６又は１７の構成をすべて含むものであるから、本件発明１６及び１７と同様に、当業者が甲１ないし甲３発明に基いて容易に発明をすることができたものではない。
サ　補足
　特許異議申立人は、申立人意見書（第１０ページ）において、「なお、本件訂正発明９では、異なる２種の化合物が「一般式（１）」として規定されており、それぞれの一般式（１）におけるＲ１等の官能基も複数の定義が規定されている。そのため、本件訂正発明９は、明確でない点を付言する（明確性要件違反）。」と主張するので、念のため検討する。
　本件発明９には、「前記（ｄ）加熱により酸基またはアルコール性ヒドロキシ基と反応可能な化合物が、下記
一般式（１）
　よって、本件発明９には、特許異議申立人が主張する明確性要件違反は存在しない。
６　むすび
　以上のとおりであるから、取消理由通知に記載した取消理由及び特許異議申立書に記載した特許異議申立理由によっては、本件請求項１、２、４、５及び７ないし２１に係る特許を取り消すことはできない。
　また、他に本件請求項１、２、４、５及び７ないし２１に係る特許を取り消すべき理由を発見しない。
　また、請求項３及び６に係る特許は、上記のとおり、訂正により削除された。これにより、特許異議申立人による特許異議の申立てについて、請求項３及び６に係る申立ては、申立ての対象が存在しないものとなったため、特許法第１２０条の８第１項で準用する同法第１３５条の規定により却下する。
　よって、結論のとおり決定する。
【異議決定日】
令和２年１２月１６日（２０２０．１２．１６）
【訂正の要旨】
審決（決定）の【理由】欄参照。
（５７）【特許請求の範囲】
　【請求項１】
　（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む、静電容量型入力装置の電極保護膜用の組成物；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合
と、
　前記静電容量型入力装置の電極保護膜用の組成物が、芳香環を４つ以上有しかつ芳香環との結合を３つ以上有する４級炭素を有する多官能エポキシ化合物を含有する場合
を除く；
　【化１】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。
　【請求項２】
　
（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む静電容量型入力装置の電極保護膜用の組成物であって、
　前記静電容量型入力装置の電極保護膜用の組成物を硬化した静電容量型入力装置の電極保護膜が、２３℃、相対湿度５０％の環境下の引っ張り試験において、破断伸びが５％以上である
、静
；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
　【化２】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい
　【請求項３】（削除）
　【請求項４】
　
（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含み、
　前記（ｂ１）重量平均分子量を重合性基の平均個数で割った値が２７０以上である光重合性化合物が、重量平均分子量を重合性基の平均個数で割った値が
５５０
、静
；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
　【化３】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい
　【請求項５】
　
（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む静電容量型入力装置の電極保護膜用の組成物であって、
　前記（ｂ１）重量平均分子量を重合性基の平均個数で割った値が２７０以上である光重合性化合物が、重量平均分子量を重合性基の平均個数で割った値が３５０以上である光重合性化合物であり、
　前記静電容量型入力装置の電極保護膜用の組成物の中で、すべての前記（ｂ）エチレン性不飽和基を有する光重合性化合物に対する、前
記重
３５０
２１．６３
り、
　前記静電容量型入力装置の電極保護膜用の組成物の中で、全固形分に対する、前記重量平均分子量を重合性基の平均個数で割った値が３５０以上である光重合性化合物の割合が７．９２質量％以上である、静
；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
　【化４】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい
　【請求項６】（削除）
　【請求項７】
　
（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含む静電容量型入力装置の電極保護膜用の組成物であって、
　
前記静電容量型入力装置の電極保護膜用の組成物の中で、すべての前記（ｂ）エチレン性不飽和基を有する光重合性化合物に対する、前記（ｂ１）重量平均分子量を重合性基の平均個数で割った値が２７０以上である光重合性化合物の割合が４４．３８質量％以上であり、
　前記静電容量型入力装置の電極保護膜用の組成物の中で、全固形分に対する、前記（ｂ１）重量平均分子量を重合性基の平均個数で割った値が２７０以上である光重合性化合物の割合が
２１．４６
、静
；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
　【化５】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい
　【請求項８】
　前記（ｄ）加熱により酸基またはアルコール性ヒドロキシ基と反応可能な化合物が、ブロックイソシアネートである、請求項１〜７のいずれか一項に記載の静電容量型入力装置の電極保護膜用の組成物。
　【請求項９】
　
（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含み、
　前記（ｄ）加熱により酸基またはアルコール性ヒドロキシ基と反応可能な化合物が、下記一般式（１）で表される構造を有する化合物である
、静
；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く
一般式（１）
　【化６】
　前記一般式（１）中、Ｒ１〜Ｒ３は、それぞれ独立に１価の有機基を表す
；
　【化７】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい
　【請求項１０】
　
（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　前記（ｂ）エチレン性不飽和基を有する光重合性化合物が、（ｂ１）重量平均分子量を重合性基の平均個数で割った値が２７０以上である光重合性化合物を含み、
　前記（ａ）バインダーポリマーが酸基を有する樹脂であり、
　前記（ｂ）エチレン性不飽和基を有する光重合性化合物のうち少なくとも１種類がカルボキシル基を含有する光重合性化合物である
、静
；
但し、
　前記静電容量型入力装置の電極保護膜用の組成物が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合を除く；
　【化８】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい
　【請求項１１】
　前記静電容量型入力装置の、Ａｇを含む金属電極保護膜用の組成物である、請求項１〜１０のいずれか一項に記載の静電容量型入力装置の電極保護膜用の組成物。
　【請求項１２】
　前記静電容量型入力装置の、Ａｇ細線を含む金属電極保護膜用の組成物である、請求項１〜１１のいずれか一項に記載の静電容量型入力装置の電極保護膜用の組成物。
　【請求項１３】
　請求項１〜１２のいずれか一項に記載の静電容量型入力装置の電極保護膜用の組成物から形成された、静電容量型入力装置の電極保護膜。
　【請求項１４】
　仮支持体と、請求項１〜１２のいずれか一項に記載の静電容量型入力装置の電極保護膜用の組成物を含む感光性樹脂層と、を有する転写フィルム。
　【請求項１５】
　請求項１４に記載の転写フィルムから、前記仮支持体が取り除かれた静電容量型入力装置の電極保護膜。
　【請求項１６】
　静電容量型入力装置の電極を備える基板上に、請求項１３または１５に記載の静電容量型入力装置の電極保護膜、あるいは、請求項１４に記載の転写フィルムの前記感光性樹脂層を転写することにより形成された静電容量型入力装置の電極保護膜、を有する、積層体。
　【請求項１７】
　静電容量型入力装置の電極を備える基板と、
　前記基板の上に位置する感光性樹脂層とを有する積層体であって、
　前記感光性樹脂層が、（ａ）バインダーポリマー、（ｂ）エチレン性不飽和基を有する光重合性化合物、（ｃ）光重合開始剤および（ｄ）加熱により酸基またはアルコール性ヒドロキシ基と反応可能な化合物を含み、
　（ｂ）エチレン性不飽和基を有する光重合性化合物が、（ｂ１）重量平均分子量を重合性基の平均個数で割った値が２７０以上である光重合性化合物を含む、積層体；
但し、
　前記感光性樹脂層が、エチレン性不飽和基及び２つ以上の水酸基を有するエポキシアクリレート化合物と、ジイソシアネート化合物と、カルボキシル基を有するジオール化合物との反応生成物であって、下記式（１）で表されるポリウレタン樹脂を含む場合
と、
　前記感光性樹脂層が、芳香環を４つ以上有しかつ芳香環との結合を３つ以上有する４級炭素を有する多官能エポキシ化合物を含有する場合
を除く；
　【化９】
式（１）中、Ｒ１はエポキシアクリレートの残基、Ｒ２はジイソシアネートの残基、Ｒ３は炭素数１〜５のアルキル基、Ｒ４は水素原子又はメチル基を示す。式中に複数ある基は、それぞれ同一でも異なっていてもよい。
　【請求項１８】
　前記静電容量型入力装置の電極が、Ａｕ、Ａｇ、ＣｕおよびＡｌから選択される少なくとも１種類の金属、あるいは、Ａｕ、Ａｇ、ＣｕおよびＡｌから選択される少なくとも１種類の金属を含む合金を含む請求項１６または１７に記載の積層体。
　【請求項１９】
　前記感光性樹脂層が硬化された請求項１６〜１８のいずれか一項に記載の積層体。
　【請求項２０】
　請求項１６〜１９のいずれか一項に記載の積層体を含む、静電容量型入力装置。
　【請求項２１】
　請求項２０に記載の静電容量型入力装置を有する、画像表示装置。